Brevet FR2944293A1 — publié le 20101015

Procédé d'élaboration par projection thermique d'une cible La présente invention concerne un procédé d'élaboration d'une cible destinée à être utilisée dans les procédés de dépôt sous vide, en 6 atmosphère neutre ou réactive, notamment par pulvérisation cathodique assistée par champ magnétique, par pulvérisation ou par source d'ions. Selon un autre aspect de l'invention, elle vise également une cible susceptible d'être obtenue éventuellement par la mise en oeuvre dudit procédé, ainsi que l'utilisation d'une telle cible en vue de l'obtention de 12 couches à base du matériau pulvérisé à partir de ladite cible, ainsi qu'une composition du composé permettant l'élaboration de ladite cible par le procédé objet de l'invention. On connaît diverses techniques conduisant à la fabrication de cibles dont certaines à partir de la mise en forme de poudres. Ainsi, les cibles en question peuvent résulter d'un processus de fonderie (dans le 18 cas de cibles métalliques), de frittage de poudres suivi de techniques de mise en forme (dans le cas de cibles métalliques), souvent à chaud puis d'assemblage sur un support, ou directement d'assemblage de segments frittés, ou moins classiquement d'une technique de projection thermique, et plus particulièrement d'une technique de projection par torche plasma (ou communément appelée plasma spray en anglais). 24 Ces cibles sont destinées à être mises en oeuvre au sein de procédés couramment employés à l'échelle industrielle pour le dépôt de couches minces, notamment sur substrat verrier, comme par exemple le procédé de pulvérisation cathodique assisté par champ magnétique, appelé procédé � magnétron �. Dans ce procédé, un plasma est créé sous un vide poussé au voisinage d'une cible comprenant les éléments 30 chimiques à déposer. Les espèces actives du plasma, en bombardant la cible, arrachent lesdits éléments, qui se déposent sur le substrat en formant la couche mince désirée. Dans le cas spécifique d'une cible destinée au dépôt de molybdène, on utilise un procédé de dépôt dit � non-réactif � où le plasma est composé uniquement d'un gaz assurant la pulvérisation, préférentiellement un gaz noble de type Ar, Kr, Xe ou Ne. Ce procédé est mis en oeuvre pour des substrats de grande dimension et peut 6 permettre le dépôt de couches minces sur des substrats, par exemple des feuilles de verre plat, de plus de 6 m de côté. Ces cibles sont de géométrie plane ou tubulaire. Les cibles planes offrent l'avantage de pouvoir être intégrées dans des cathodes d'architecture relativement simple par rapport aux cathodes dédiées aux cibles rotatives qui sont beaucoup plus 12 complexes, par contre les cibles planes ont un taux d'utilisation qui est généralement inférieur ou égal à 50 %, ce qui n'est pas le cas des cibles rotatives qui ont un taux d'utilisation nettement supérieur à 50 %. Dans le cas spécifique des couches minces en métal réfractaire comme par exemple le tungstène ou le molybdène, ce dernier étant un métal particulièrement onéreux, on utilise préférentiellement des cibles 18 rotatives, de géométrie cylindrique, tel que décrit dans le brevet US4356O73 car ces cibles présentent un rendement matière (qui représente la proportion de matière pulvérisée par rapport à la quantité de matière disponible sur la cible pour réaliser une couche mince) supérieur à 70%, préférentiellement supérieur à 75%. Néanmoins, on connait aussi d'autres géométries variées de cibles magnétron : planes 24 (disques, carrées, rectangulaires) et l'invention est applicable également à d'autres géométries que le cylindre. En outre, il existe également d'autres procédés de dépôt sous vide alternatifs à la pulvérisation magnétron et utilisant une cible : il s'agit de la pulvérisation par laser (pulsé ou non : ablation laser), de la pulvérisation par faisceau d'ions par exemple. Ces procédés peuvent 30 également tirer avantage de l'utilisation d'une cible selon l'invention. Concernant plus particulièrement les cibles magnétrons en molybdène ou autres métaux réfractaires, de nombreuses inventions ont été déposées, portant sur les procédés suivants et faisant l'objet des demandes de brevet énumérées ci-dessous : - Demandes EP1784518 - US20080193798 -W02006/041730 : Pressage puis frittage d'un lingot ou d'une préforme (sous une pression de 200 à 250 MPa et à une température de 1780 à 2175 °C) 6 puis mise en forme à chaud (environ 900 °C) de cette préforme par laminage ou extrusion, ou forgeage. Généralement ce procédé comprend également un traitement thermique sous hydrogène ou atmosphère réductrice pour réduction du taux d'oxyde dans la cible, ainsi qu'éventuellement un recuit de relaxation de contraintes -On connaît par ailleurs par la demande W02006117145 la 12 construction de tout ou partie, ou la restauration de cibles par projection de type � cold spray �, qui consiste en la projection d'un mélange gaz + poudre porté à vitesse supersonique, la poudre n'étant pas portée à un état de fusion, ce qui diffère des procédés de projection thermique. Dans le cas spécifiques des couches minces à base d'oxyde 18 résistif, ces dernières sont généralement obtenues à partir de la pulvérisation magnétron réactive de cibles métalliques et en réalisant l'oxydation du matériau in-situ par la pression partielle d'oxygène introduit dans la chambre de dépôt ou à partir de la pulvérisation en mode RF d'une cible métallique ou céramique. En effet, le procédé de pulvérisation magnétron DC (courant 24 continu) suppose que le matériau de la cible permette l'évacuation des charges électriques à sa surface. Ceci exclu habituellement les cibles céramiques de compositions résistives. L'invention permet de réaliser des cibles magnétron à base d'oxydes dits résistifs, avec l'avantage de réduire fortement leur résistivité par l'introduction de lacunes d'oxygène de manière à 30 permettre une utilisation de la cible en mode de pulvérisation DC (courant continu) et non réactif. La pulvérisation en mode DC (courant continu) non réactif devient alors possible et permet les avantages suivants : - procédé plus stable (pas d'hystérésis en pression d'oxygène, pas d'instabilité liée à la formation d'un film résistif en surface de la cible initialement conductrice, source d'arcs parasites) - vitesses de pulvérisations plus élevées (typiquement multipliées par un facteur 1.3 à 3 selon les cas) rendues possibles par le mode 6 magnétron DC non réactif. De telles cibles peuvent être réalisables, pour certaines compositions par frittage sous atmosphère réductrice. L'invention permet de réaliser de telles cibles avec en plus les avantages liés à l'élaboration par projection plasma à savoir : - possibilité de réaliser des cibles cylindriques de grandes dimensions 12 monolithiques - possibilité sur ces cibles de réaliser des surépaisseurs locales aux extrémités (� Dog-Bones �) - excellente liaison au tube support sans phase intermédiaire fusible ce qui permet l'utilisation des cibles sous de plus fortes puissances, donc des vitesses de déposition de couche mince plus élevées. 18 Dans le cas spécifiques des couches minces à base d'oxyde résistif, ces dernières sont généralement obtenues à partir de la pulvérisation de cibles élaborées à partir d'un procédé de frittage. La pièce monolithique frittée est ensuite destinée à être brasée sur un support de cible dans le cas de cibles de petites dimensions, ou frittage de segments ou tuiles lesquels seront ensuite juxtaposés lors de 24 l'opération de liaison sur le support de cible dans le cas de cibles de grandes tailles (conduisant alors à des cibles avec joints). La voie de la projection thermique (notamment de projection plasma), utilisée pour de l'AZO (on pourra se reporter à JP701433 et/ ou JP7026373) et/ou à US20070137999 pour des fabrications à base d'ITO, comporte dans le cas de ces matériaux, le handicap de présenter 30 de faibles rendements matière par le fait que la vaporisation du matériau projeté se traduit directement en pertes matières. Le procédé objet de l'invention permet de : - minimiser ces pertes et de rendre le procédé viable pour ces compositions - réduire les contraintes internes dans les cibles élaborées par le procédé en question, sans nécessité d'augmenter la porosité, ce qui permet de construire des cibles ayant des épaisseurs plus importantes 6 que l'état de l'art par projection plasma (par exemple 6 mm pour AZO). La présente invention s'intéresse à un procédé de réalisation d'une cible à base d'un composé choisi notamment parmi des métaux réfractaires, ou d'oxydes résistifs, ou d'oxydes volatils, par plasma spray offrant des performances en utilisation au moins égales, voire supérieures à celles obtenues par des procédés de fabrication 12 traditionnelle. Au sens de l'invention, on entend par � oxydes résistifs � la famille d'oxyde dont la résistivité volumique est supérieure à 105SZ.cm à 25°C, oxydes parmi lesquels on peut citer les familles suivantes : a) Oxydes à structure de type Pérovskite de formule de type ABO3 où A et B sont des éléments ou des assemblages d'éléments tels que la 18 somme des valences du ou des éléments constituant A et de la valence du ou des éléments constituant B soit égale à 6. On peut lister les familles d'éléments suivants qui constitueraient A et B : ^ Valence de 1 (K, Rb, ...) associé à un élément de valence 5 (Nb, Ta, V, ..) ^ Valence de 2 (Sr, Ba, Pb, ...) associé à un élément de 24 valence 4 (Ti, Zr, Hf, Sn, Ge, Ce, ) ^ Valence de 3 (La, Y, Sc, Bi, ...) A titre d'exemple, on trouve dans cette famille les oxydes suivants : - Titanates tels que BaTiO3, SrTiO3, Pb(Zr53Ti47)O3 . Le BaTiO3 présente une résisitivité volumique de l'ordre de 109 n .cm à température ambiante. 30 - Niobates tels que PMN (Pb(Mgi13Nb2/3)O3), b) Oxydes à structure de type Columbite/Trirutile de type AB2O6 : où B est Nb ou Ta et A est un élément de valence 2 (Sr, Ba, Pb, ...) ou un assortiment de ces éléments. 6 A titre d'exemple, on peut citer le Niobate SBN (Sr,Ba)NbO6 c) Oxydes réfractaires et résistifs : D'autres oxydes tels que Ta2O5, Nb205, V2O5, ZrO2, HfO2, CeO2, Y2O3, Al2O3, La2O3, MgO, BeO, ... présentent également une forte résistivité 6 volumique à température ambiante, supérieure à 105SZ.cm à 25°C. Des composés mixtes de ces oxydes sont également concernés tels que : - les solutions solides (Ta205-Nb2O5), - les composés (Al203-Y2O3), YAG par exemple, LaA1O3 (Aluminate de lanthane), .. - composés de type DXTyOZ où D = Zr, Hf, Ce, Ti et où T= Al, Y, La, 12 par exemple Titanate de Lanthane (LaTiOx) - composés DXTyVVOZ où D = Zr, Hf, Ce, où T= Al, Y, et où V = Ta, Nb, ou V, par exemple (ZrAlNb)Ox Au sens de l'invention, on entend par � oxydes volatils � la famille d'oxydes dont les températures de début de vaporisation Tvap et de fusion Tf répondent au critère suivant : 18 Tvap 12 Au sens de l'invention, on entend par métaux réfractaires, les métaux choisis parmi la liste des métaux réfractaires : Tungstène, Tantale, Niobium, Titane, Vanadium, Hafnium, Zirconium, Rhénium, Rhodium ainsi que les alliages réfractaires définis en ce qu'ils sont constitués d'un alliage AB où : 18 A et B appartiennent à la liste d'éléments suivante : Mo, W, Ta, Nb, Ti, V, Hf, Zr, Re, Rh Ainsi qu'aux alliages de type AM où : A appartient à la liste : Mo, W, Ta, Nb, Ti, V, Hf, Zr, Re M appartient à la liste : Co, Ni, Rh, Pd, Pt, Cu, Ag, Au A cet effet, le procédé de réalisation, objet de l'invention, d'une 24 cible par projection thermique, notamment par projection plasma, ladite cible comprenant au moins un composé choisi parmi des métaux réfractaires, ou d'oxydes résistifs, ou d'oxydes volatils, caractérisé en ce qu'on projette par projection thermique sur au moins une portion de surface de la cible, au moins une fraction dudit composé sous forme d'une composition de poudre dudit composé, sous atmosphère 30 contrôlée, et en ce qu'on utilise des jets refroidisseurs éventuellement cryogéniques puissants dirigés vers la cible pendant sa construction. L'utilisation pendant la projection plasma de jets refroidisseurs cryogéniques (jets de liquide cryogéniques ou jets mixtes gaz/liquide cryogéniques ou jets de gaz) permet d'améliorer la qualité de la cible en assurant une triple fonction : - un refroidissement immédiat de la zone projetée annihilant par la même toute possibilité de modification chimique pour les composés réfractaires et pour les oxydes résistifs, du matériau projeté, 6 - un nettoyage puissant de la surface projetée afin d'assurer une excellente cohésion propre entre les particules et les passes successives - à réduire les contraintes internes tout en augmentant le rendement matière Par ailleurs, l'utilisation d'une torche plasma et d'un mélange de gaz plasmagène permettent d'obtenir une forte réduction en vol des 12 particules de poudre projetée, réduisant ainsi le taux d'oxygène présent dans la cible comparativement à celui présent dans la poudre (Toc A titre d'exemples non limitatifs, l'invention peut être illustrée par les figures suivantes : - les figures la lb et 1c sont des vues montrant la 12 microstructure en coupe d'une cible Mo obtenue par le procédé d'élaboration selon l'invention, - les figures 1d et le sont des vues illustrant la microstructure en coupe d'une cible de tungstène obtenue par le procédé d'élaboration selon l'invention - la figure 2 est une vue illustrant microstructure en coupe 18 d'une cible de titanate de baryum (oxyde résistif) obtenue par le procédé d'élaboration selon l'invention - la figure 3 est une vue illustrant microstructure en coupe d'une cible d'oxyde mixte d'aluminium et de zinc (oxyde volatil) obtenue par le procédé d'élaboration selon l'invention D'autres caractéristiques et avantages de l'invention 24 apparaîtront au cours de la description qui suit DESCRIPTION DETAILLEE DE L'INVENTION : Le support sur lequel sera construite la cible peut être constitué de Cuivre, d'alliage cuivreux, d'acier inoxydable ou autre alliage habituellement compatible avec la réalisation de cibles magnétron. 30 Dans la présente invention, aucune exigence particulière liée au procédé décrit dans l'invention n'est requise concernant le support si ce n'est qu'il devra répondre aux exigences habituelles concernant les cibles magnétron, exigences en termes de géométrie, résistance mécanique, inertie chimique vis-à-vis de l'eau de refroidissement. Préparation de surface du support 6 Après avoir été dégraissée, la surface du support est préparée par jet de grains abrasifs. Ces grains peuvent être de nature diverse : grains de Corindon (Alumine blanche fondue), de Corindon Brun, d'Abrasif Alumine-Zircone, d'abrasifs élaborés à partir de scories de fusion (type Vasilgrit), de grenat Almandine, ou encore de grenaille d'acier ou de fonte angulaire (liste non exhaustive). 12 Préférentiellement, les abrasifs suivants sont utilisés : Corindon (Alumine blanche fondue), Alumine-Zircone (Par exemple AZ 24 de Saint-Gobain Coating Solutions) (ce matériau est préféré pour sa haute ténacité qui limite la fracturation des grains et par voie de conséquence l'inclusion de fractions de grains dans la surface, inclusions néfastes pour l'adhérence du revêtement). Les diamètres moyens des grains 18 d'abrasifs sont préférentiellement compris entre 180 et 800 �m selon le type d'abrasif. La finalité de cette opération est d'assurer une rugosité de surface apte à assurer une adhérence correcte de la sous-couche de liaison ou du matériau constitutif de la cible Une méthode alternative consiste à réaliser un usinage de stries qui permettra également une bonne adhérence de la sous-couche puis 24 de la couche fonctionnelle ou du matériau constitutif de la cible Réalisation d'une sous-couche de liaison par projection thermique Afin d'optimiser l'adhérence mécanique de la couche fonctionnelle de la cible, une sous-couche de liaison est réalisée par projection 30 thermique. Cette opération peut recourir aux procédés classiques de projection thermique parmi les procédés suivants : projection plasma (de poudre), projection à l'arc électrique (de fils), projection à flamme oxy-gaz (fil ou poudre selon équipements), projection par procédé HVOF (High Velocity Oxy Fuel), procédé de projection par canon à détonation, procédé de projection par gaz éventuellement préchauffé chargé de poudre (Cold spray). Cette opération peut être réalisée à l'air ambiant sans que cela ne nuise à l'invention. Le matériau de sous-couche de liaison peut être choisi parmi les 6 matériaux classiques utilisés couramment en tant que sous-couche : - Ni ou alliages base Nickel : NIAI, NiCr, NiCrAI, Fe ou alliages ferreux : FeCrAI, Aciers FeCrC, FeMnC, aciers inoxydable austénitique X2CrNi18-9 ou du X2CrNiMo17-12-2, etc... - Cu ou alliages Cuivreux tels que CuAI, CuAlFe, CuZn, .... - Mo ou alliages de Mo : MoCu, etc.. 12 La liste ci-dessus n'est pas exhaustive, le choix du matériau de sous-couche pouvant dépendre du matériau du tube support et de l'équipement de projection (et de la disponibilité du matériau d'apport sous la forme idoine). Construction de la couche fonctionnelle de la cible objet de l'invention, 18 préférentiellement par projection plasma La couche fonctionnelle de la cible est construite par projection thermique, préférentiellement par projection plasma (plasma spraying), dans les conditions particulières suivantes : pour 1 et 2 - Projection plasma réalisée dans une enceinte dont l'atmosphère 24 est contrôlée, c'est-à-dire par exemple dont le taux d'oxygène et d'azote est bas, l'atmosphère étant constituée majoritairement de gaz neutre et dont la pression est comprise entre 50 mbars et 1100 mbars - Projection plasma utilisant un mélange de gaz plasmagènes 30 neutre ou plus ou moins réducteur qui permettra d'abaisser le taux d'oxygène initialement présent en surface des particules de poudre lors de leur fusion et en cours de vol vers le substrat, ce qui est le cas par exemple lorsque le composé est un matériau réfractaire, ou lorsque le composé est un oxyde résistif. - Utilisation de buses permettant le soufflage de jets puissants, cryogéniques ou gazeux, d'un fluide inerte (cas des métaux réfractaires ou oxydes résistifs) ou d'un fluide inerte ou oxydant 6 (cas des oxydes volatils) - Mouvements relatifs torche - cible permettant de moduler éventuellement les épaisseurs construites sur la cible et notamment aux extrémités de cette dernière par la réalisation de surépaisseurs communément appelées en anglais � dog-bone � - Recours à un voire plusieurs injecteurs de poudre permettant une 12 meilleure répartition de la poudre au sein de jet de plasma. - Torche plasma pouvant être : o Une torche plasma soufflé à courant continu disponible sur le marché o Une torche plasma RF à couplage induction 18 La poudre utilisée pour réaliser la cible présente les caractéristiques typiques suivantes Granulométrie définie telle que : o D10% (diamètre tel que 10% des particules sont de taille inférieure à ce diamètre) compris entre 5 et 50 �m o D5O% (diamètre médian) compris entre 25 et 100 �m 24 o D9O% (diamètre tel que 90% des particules sont de taille inférieure à ce diamètre) compris entre 40 et 200 �m - Pureté conforme aux objectifs de pureté de la cible, préférentiellement supérieure à 99,5% - Taux d'oxygène : EXEMPLES DE REALISATION : Cet exemple 1 (figures la, lb, 1c) de réalisation concerne une cible 12 tubulaire à base d'un métal réfractaire, notamment à base de molybdène, destinée à être utilisée en pulvérisation magnétron à cathode rotative. Le procédé suivant a été mis en oeuvre : -Tube support en acier inox austénitique comme par exemple du X2CrNi18-9 ou du X2CrNiMo17-12-2 - Préparation de surface du tube support par projection d'abrasif 18 Alumine-Zircone AZ grit 24 - Réalisation de la sous-couche d'accrochage par le procédé Arc Electrique (Twin Arc wire spraying), réalisé sous air, sous-couche d'accrochage de composition NiAI (95% Nickel - 5% Aluminium). Dans l'exemple décrit, l'épaisseur de la sous-couche d'accrochage est de 200 �m nominal. 24 - Elaboration de la couche active de molybdène sur la cible par projection plasma dans les conditions suivantes : o Torche plasma conférant des caractéristiques particulières de vitesse de jet de plasma et par conséquent de particules projetées o Cible disposée dans une enceinte . 30 o Création d'une atmosphère inerte dans l'enceinte par exemple par pompage puis remplissage o Utilisation de jets refroidisseurs cryogéniques dirigés vers la cible o La poudre utilisée pour la réalisation de la cible est une poudre de Molybdène présentant les caractéristiques suivantes : Poudre de type agglomérée-frittée de Molybdène Granulométrie dso = 80 �m Pureté 99.95% avec notamment : 20 ppm de Fe et 600 ppm d'Oxygène o Projection plasma menée avec les paramètres suivants : ^ Une torche plasma avec les paramètres suivants ont été utilisés pour la réalisation de la cible de l'exemple : Paramètres Débit Débit H2 Intensité Distance Débit Ar (slpm) d'arc (A) projection poudre (slpm) (mm) (gr/min) Valeurs 50 15 600 160 160 utilisées o Finition de surface par polissage ou usinage pour obtention d'une rugosité telle que Rmax Comme indiqué précédemment, grâce au procédé spécifique objet de la présente invention, le taux d'oxygène dans la cible obtenue est de 18 450 ppm, inférieur au taux de 600 ppm initialement présent dans la poudre. On donne ci-après un exemple 2 de réalisation d'une cible à base d'un composé réfractaire. Il s'agit ici du tungstène (se reporter aux figures 1d, le) L'exemple de réalisation concerne une cible plane en Tungstène 24 destinée à être utilisée en pulvérisation magnétron en mode DC (courant continu). Le procédé suivant a été mis en oeuvre : - Construction de la cible sur plaque support intermédiaire en Cuivre, destinée à être brasée ensuite sur le support de cible 6 12 - Préparation de surface de la plaque support par projection d'abrasif Alumine-Zircone AZ grit 36 - Réalisation de la sous-couche d'accrochage par projection plasma d'un alliage CuAI (90/10), sous-couche d'épaisseur 150 �m. - Elaboration de la couche active de tungstène sur la cible par 6 projection plasma dans les conditions suivantes : o Torche plasma conférant des caractéristiques particulières de vitesse de jet de plasma et par conséquent de particules projetées o Cible disposée dans une enceinte . o Cycle de pompage (jusqu'à obtention d'un vide de 5.10-2 12 kPa) suivi d'un remplissage d'Argon de l'enceinte (jusqu'à 1 atm) de manière à obtenir une atmosphère inerte (composée d'Argon avec pression partielle d'oxygène L'exemple de réalisation concerne une cible, plane, en Titanate de Baryum BaTiO3-X destinée à être utilisée en pulvérisation magnétron en mode DC (courant continu). 18 Le procédé suivant a été mis en oeuvre : - Construction de la cible sur plaque support intermédiaire en Cuivre, destinée à être brasée ensuite sur le support de cible - Préparation de surface de la plaque support par projection d'abrasif Alumine-Zircone AZ grit 36 24 - Réalisation de la sous-couche d'accrochage par projection plasma d'un alliage CuAI (90/10), sous-couche d'épaisseur 150 �m. - Elaboration de la couche active de BaTiO3_X sur la cible par projection plasma dans les conditions suivantes : o Torche plasma conférant des caractéristiques particulières de vitesse de jet de plasma et par conséquent de particules projetées o Cible disposée dans une enceinte . o Cycle de pompage (jusqu'à obtention d'un vide de 5.10-2 6 kPa) suivi d'un remplissage d'Argon de l'enceinte (jusqu'à 1 atm) de manière à obtenir une atmosphère inerte (composée d'Argon avec pression partielle d'oxygène L'exemple de réalisation concerne une cible tubulaire destinée à être utilisée en pulvérisation magnétron à cathode rotative. Le procédé 18 suivant a été mis en oeuvre : -Tube support en acier inox austénitique comme par exemple du X2CrNi18-9 ou du X2CrNiMo17-12-2 - Préparation de surface du tube support par projection d'abrasif Alumine-Zircone AZ grit 24 - Réalisation de la sous-couche d'accrochage par le procédé Plasma 24 Spray (projection plasma), réalisé sous air, sous-couche d'accrochage de composition NiAI (80% Nickel - 20% Aluminium). Dans l'exemple décrit, l'épaisseur de la sous-couche d'accrochage est de 150 �m nominal. - Elaboration de la couche active de AZO (ZnO-2% Al2O3) sur la cible par projection plasma dans les conditions suivantes : o Torche plasma conférant des caractéristiques particulières de vitesse de jet de plasma et par conséquent de particules projetées o Cible disposée dans une enceinte . o Utilisation de jets refroidisseurs 6 o La poudre utilisée pour la réalisation de la cible est une poudre d'AZO présentant les caractéristiques suivantes : ^ Granulométrie dso = 50 �m Pureté 99.9% o Projection plasma menée avec les paramètres suivants : ^ Une torche plasma avec les paramètres suivants ont 12 été utilisés pour la réalisation de la cible de l'exemple : Paramètres Débit Débit H2 Intensité Distance Débit Ar (slpm) d'arc (A) projection poudre (slpm) (mm) (gr/min) Valeurs 45 15 700 70-110 45 utilisées o Finition de surface par polissage ou usinage pour obtention d'une rugosité telle que Rmax Le procédé objet de l'invention a permis de réaliser une cible d'AZO d'épaisseur 6 mm, sans fissuration, et monolithique, sans joints entre segments. La cible obtenue présentait une densité de 92% (5,15 gr/cm3 pour une densité théorique de AZO de 5.57) PROPRIETES ET AVANTAGES DE L'INVENTION - Les cibles objet de la présente invention présentent les propriétés et avantages suivants : 18 24 6 12 18 24 30 o meilleur taux d'utilisation de la matière des cibles tubulaires obtenues par torche plasma par rapport à celles obtenues par les procédés de frittage (et/ou formage à chaud) du fait que le procédé objet de la présente invention offre la possibilité de déposer une surépaisseur en extrémité de cibles pour compenser la sur-érosion localisée dans les zones correspondant aux virages à faible rayon de courbure du champ magnétique créé par les cathodes et leurs aimants. Ceci permet d'atteindre des rendements matière de cibles supérieurs à 75%, voir 80% alors que les rendements restent inférieurs à 75% sur des cibles à profil plat. Corolairement du fait de l'utilisation de ce type de cible, notamment dans le cas particulier du Molybdène pur, on obtient des couches, dont le profil d'homogénéité de la Rcarré selon une dimension caractéristique du substrat à la surface duquel la couche est déposée ne dévie pas plus de +/- 2 % (par exemple sur un substrat de largeur de 3,20 m). Cette mesure est réalisée à l'aide d'un appareil de type � nagy � par mesure sans contact. o Large gamme d'épaisseur de matériau sur la cible entre 1 et 25mm : on peut choisir l'épaisseur de la cible en fonction de la durée vie souhaitée de celle-ci (cette épaisseur étant en fait déterminée par la durée de production escomptée sans arrêt de ligne) o dans le cas de cibles tubulaires, il est possible de polariser la cible en mode en AC (alternative current) ou DC (direct current) avec des puissances supérieures à 30 kW/m (gain en vitesse de dépôt), sans risque de fissuration par gradient thermique entre le tube support et la cible) ou de fusion de brasure. o du fait de l'épaisseur de matériau réduite à la valeur strictement nécessaire pour l'utilisateur, il est possible de limiter la tension nécessaire à soutenir la décharge à haute puissance et de rendre ainsi cette cible compatible avec les alimentations électriques magnétron courantes. Dans le cas des cibles à base d'oxyde résistif selon l'invention, les avantages sont les suivants - possibilité de réaliser des cibles céramiques permettant 6 l'obtention de couches minces résistives par pulvérisation magnétron non-réactive, nécessitant l'utilisation de pression partielle d'oxygène modérée (pas d'effet d'hystérésis en utilisation). Les cibles céramiques obtenues par le procédé objet de l'invention présentent une résistivité fortement réduite par rapport à la résistivité théorique du 12 composé - possibilité de réaliser des cibles cylindriques de grandes dimensions monolithiques - possibilité sur ces cibles de réaliser des surépaisseurs locales aux extrémités (� Dog-Bones �) - excellente liaison au tube support sans phase intermédiaire 18 fusible Dans le cas des cibles à base d'oxyde volatil selon l'invention, elles offrent les avantages suivants : - minimiser les pertes liées au rendement matière et de rendre le procédé viable pour ce type de composition - réduire les contraintes internes dans les cibles élaborées par 24 le procédé en question, sans nécessité d'augmenter la porosité, ce qui permet de construire des cibles ayant des épaisseurs plus importantes que l'état de l'art par projection plasma (par exemple 6 mm pour AZO). Dans le cas de cibles tubulaires ou planes monolithiques réalisées grâce à la présente invention, et par contraste avec les cibles 30 comportant des segments assemblés, les risques suivants sont considérablement réduits : o risque d'apparition de phénomène d'arcing qui génère des particules parasites, ainsi que le risque de désolidarisation o de fragments du matériau cible de son support, qui est connu pour être une source de pollution des couches en molybdène. o risque de pulvérisation du matériau de brasure ou du matériau du support de cible via les interstices entre segments. o risque de défaillance thermique ou mécanique de la liaison (brasure ou colle conductrice) sur le support. Selon une variante de réalisation de l'invention, la projection thermique est réalisée par une torche plasma et en ce que le mélange de gaz plasmagène utilisé est réducteur (apte à réduire le taux de composé oxydé initialement 10 présent dans la poudre), préférentiellement la composition du mélange plasmagène comportant plus de 10% d'Hydrogène ou un autre gaz plasmagène réducteur. REVENDICATIONS1 - Procédé de réalisation d'une cible par projection thermique, notamment par projection plasma, ladite cible comprenant au moins un composé choisi par les métaux réfractaires, les oxydes résistifs, les oxydes volatils caractérisé en ce qu'on projette par projection thermique sur au moins une portion de surface de la cible, au moins une fraction dudit composé sous forme d'une composition de poudre dudit composé, sous atmosphère contrôlée, et en ce qu'on utilise des jets refroidisseurs éventuellement cryogéniques puissants dirigés vers la cible pendant sa construction. 2 - Procédé de réalisation selon la revendication 1, caractérisé en ce que la projection du composé est réalisée au sein d'une enceinte ayant été purgée ou rincée puis remplie du gaz inerte, jusqu'à une pression pouvant aller de 50 mbars à 1100 mbars, de manière à créer en son sein une atmosphère appauvrie en oxygène. . 3- Procédé de réalisation selon l'une des revendications 1 ou 2, caractérisé en ce que la projection thermique est réalisée par une torche plasma et en ce que le mélange de gaz plasmagène utilisé est réducteur (apte à réduire le taux de composé oxydé initialement présent dans la poudre), préférentiellement la composition du mélange plasmagène comportant plus de 10% d'Hydrogène ou un autre gaz plasmagène réducteur. 4 - Procédé de réalisation selon la revendication 1 caractérisé en ce que tout ou partie des jets refroidisseurs sont à caractère oxydant. 5- Procédé de réalisation selon l'une quelconque des revendications précédentes, caractérisé en ce qu'on utilise une sous couche d'accrochage, cette dernière étant déposée avant projection thermique dudit composé au niveau de la portion de surface de la cible concernée. 6 - Procédé de réalisation selon l'une quelconque des revendications précédentes, caractérisé en ce qu'on procède à une régulation thermique de la cible lors de la projection plasma. 7- Procédé de réalisation selon l'une quelconque des revendications précédentes, caractérisé en ce qu'on utilise une composition de poudre dudit composé projetée comportant des poudres de granulométrie 5 8- Procédé de réalisation selon l'une quelconque des revendications 1 à 3 et 5 à 7, caractérisé en ce qu'il comporte une étape subséquente de traitement thermique sous atmosphère réductrice visant à réduire le taux d'oxygène présent dans la cible à l'issue de l'étape de projection thermique. 9 - Procédé de réalisation selon l'une quelconque des revendications précédentes, caractérisé en ce qu'on utilise plusieurs injecteurs dudit composé pour injecter en différents points du jet thermique différents matériaux pour lesquels on ajuste indépendamment les paramètres d'injection en fonction des matériaux injectés dans chaque injecteur. 10- Cible susceptible d'être élaborée éventuellement par le procédé selon l'une quelconque des revendications précédentes, ladite cible comprenant majoritairement un composé choisi parmi les métaux réfractaires, les oxydes résistifs, les oxydes volatils et présentant une microstructure lamellaire. 11- Cible selon la revendication précédente, caractérisée en ce qu'elle est à base d'un composé réfractaire, et présente une résistivité électrique inférieure à 5 fois, de préférence 3 fois, de préférence encore à 2 fois de la résistivité électrique théorique du composé. 12- Cible selon la revendication 10, caractérisée en ce qu'elle est à base d'un composé d'oxydes résistifs et présente une résistivité volumique de la cible inférieure à la résistivité nominale de l'oxyde d'un facteur 1000, préférentiellement d'un facteur 10 000, encore préférentiellement d'un facteur 100 000. 13- Cible selon la revendication 10, caractérisée en ce qu'elle est à base d'un composé d'oxydes volatils et présente une épaisseur nominale supérieure à 3 mm, préférentiellement supérieure à 6 mm. 14- Cible selon la revendication précédente, caractérisée en ce 5 qu'elle présente une densité supérieure à 85 % préférentiellement supérieure à 90% de la densité nominale. 15 - Cible selon la revendication 10 ou la revendication 11, caractérisée en ce qu'elle est à base d'un métal réfractaire choisi parmi le molybdène, tungstène, le tantale, le niobium, le titane, le vanadium, 10 le hafnium, le zirconium, le rhénium, le rhodium ainsi que les alliages réfractaires définis en ce qu'ils sont constitués d'un alliage AB où A et B appartiennent à la liste d'éléments suivante : Mo, W, Ta, Nb, Ti, V, Hf, Zr, Re, Rh, ainsi qu'aux alliages de type AM où : A appartient à la liste : Mo, W, Ta, Nb, Ti, V, Hf, Zr, Re et M appartient à la liste : Co, Cr, Ni, 15 Rh, Pd, Pt, Cu, Ag, Au. 16- Cible selon la revendication précédente, caractérisée en ce qu'elle est composée d'un métal réfractaire d'une part et de Silicium d'autre part dans des proportions molaires pouvant aller de 1 mole de métal réfractaire pour 5 moles de Silicium jusqu'à 5 moles de métal 20 réfractaire pour 1 mole de Silicium, préférentiellement de 1 mole de métal réfractaire pour 2 moles de silicium .17 Cible selon la revendication précédente caractérisée en ce que la microstructure lamellaire de la cible est composite et comporte des lamelles de métal réfractaire jouxtant des lamelles de Silicium pur. 25 18 - Cible selon la revendication 10 ou la revendication 12, caractérisée en ce qu'elle est à base d'au moins un oxyde résistif choisi parmi la famille des oxydes à structure de type Pérovskite de formule de type ABO3 où A et B sont des éléments ou des assemblages d'éléments tels que la somme des valences du ou des éléments constituant A et de 30 la valence du ou des éléments constituant B soit égale à 6, ou parmi les oxydes à structure de type Columbite/Trirutile de type AB2O6 : où B est Nb ou Ta et A est un élément de valence 2 comme par exemple le Sr, leBa, le Pb, ...) ou encore et choisi parmi la liste Ta2O5, Nb205, V2O5, ZrO2, HfO2, CeO2, Y2O3, Al2O3, La203, MgO, BeO 19- Cible selon la revendication précédente, caractérisée en ce qu'elle est constituée d'une composition consistant en un mélange ou assemblage de 2 oxydes résistifs ou plus ou comporte majoritairement un oxyde résistif 20 - Cible selon la revendication 10 ou les revendications 13 ou 14, caractérisée en ce qu'elle est à base d'au moins un oxyde volatil répondant au critère Tvap